ФОРМОВОЧНАЯ СМЕСЬ
MOULDING MIX

Изобретение относится к области литейного производства и может быть использовано для приготовления формовочных смесей на основе растительного масла.
Известны формовочные смеси на растительных маслах (Берг П.П. Формовочные материалы, Машгиз, 1944), а также смеси со связующими, в состав которых входит растительное масло - Крепитель 4ГУ (ГОСТ 5506-58), Крепитель 4ГВ (ГОСТ 5506-58).
Эти связующие обеспечивают высокую прочность смесей, однако она достигается после тепловой обработки при температуре 200-220°С в течение 1,0-1,5 часов.
Задачей изобретения является уменьшение времени и температуры сушки смеси на основе растительного масла.
40
58
4
40
58
4
Эта задача решается за счет того, что в состав смеси наряду с растительным маслом входит абиетат кобальта CHCoO при следующем соотношении компонентов: песок 97-98,2%, масло 1,5-2,5%, абиетат кобальта СНСоO 0,3-0,5%. Влияние абиетата кобальта на скорость отверждения масла объясняется созданием окислительно-восстановительной системы, способствующей быстрому окислению мономеров любого растительного масла, а следовательно, более интенсивному образованию радикалов и протеканию полимеризации.
Предложенная добавка, благодаря схожей с маслом природе основного компонента, образует с маслом стойкую гомогенную смесь при комнатной температуре. Это позволяет использовать ее без растворителей и подогрева.
Для реализации заявленного способа готовили 2 смеси на подсолнечном масле.
В состав первой вводили:
песок 98%, подсолнечное масло 2%.
Прочность на разрыв этой смеси достигла уровня 0,42 МПа (0,5 МПа) через 1 час при температуре 250°С.
В состав второй вводили:
40
58
4
песок 97,4-97,8%, подсолнечное масло 2%, абиетат кобальта СНСоO 0,2-0,6%.
Эффективность смеси проверялась на установке отверждения смеси
продувкой горячим воздухом. Результаты представлены в таблице.
Температура, °С
Время, мин
Абиетат кобальта, %
Прочность, МПа
1
160
10
0,2
0,25; 0,22; 0,26. Y=0,24
2
155
9,5
0,3
0,32; 0,34; 0,36. Y=0,34
3
150
9
0,4
0,42; 0,46: 0,42. Y=0,43
4
145
8,5
0,5
0,36; 0,39; 0,35. Y=0,36
5
140
8
0,6
0,24; 0,27; 0,24. Y=0,25
40
58
4
Таким образом, при содержании в смеси абиетата кобальта СНСоO в количестве 0,3-0,5% налицо технический эффект снижения температуры и времени обработки, обеспечивающий наибольшую прочность обработанной смеси.